(57)【特許請求の範囲】
【請求項１】
低誘電率膜（Ｌｏｗ−ｋ膜）と、（１）コバルトまたはコバルト合金を含む材料、あるいは（２）コバルトまたはコバルト合金およびタングステンを含む材料とを有する半導体素子の表面のドライエッチング残渣を除去する洗浄液であって、アルカリ金属化合物０．００１〜７質量％、過酸化物０．００５〜３５質量％、防食剤０．００５〜１０質量％、アルカリ土類金属化合物０．０００００１〜１質量％および水を含む、前記洗浄液。
【請求項２】
前記アルカリ金属化合物が、水酸化リチウム、硫酸リチウム、炭酸リチウム、炭酸水素リチウム、硝酸リチウム、フッ化リチウム、塩化リチウム、臭化リチウム、ヨウ化リチウム、酢酸リチウム、水酸化ナトリウム、硫酸ナトリウム、炭酸ナトリウム、炭酸水素ナトリウム、硝酸ナトリウム、フッ化ナトリウム、塩化ナトリウム、臭化ナトリウム、ヨウ化ナトリウム、酢酸ナトリウム、水酸化カリウム、硫酸カリウム、炭酸カリウム、炭酸水素カリウム、硝酸カリウム、フッ化カリウム、塩化カリウム、臭化カリウム、ヨウ化カリウム、酢酸カリウム、水酸化セシウム、硫酸セシウム、炭酸セシウム、炭酸水素セシウム、硝酸セシウム、フッ化セシウム、塩化セシウム、臭化セシウム、ヨウ化セシウム、および酢酸セシウムからなる群より選択される少なくとも１種以上である請求項１に記載の洗浄液。
【請求項３】
前記過酸化物が、過酸化水素、過酸化尿素、メタクロロ過安息香酸、ｔｅｒｔ−ブチルヒドロペルオキシド、過酢酸、ジ−ｔｅｒｔ−ブチルペルオキシド、過酸化ベンゾイル、過酸化アセトン、メチルエチルケトンペルオキシド、ヘキサメチレントリペルオキシド、およびクメンヒドロペルオキシドからなる群より選択される少なくとも１種以上である請求項１または２に記載の洗浄液。
【請求項４】
前記防食剤が、ジアミン化合物、アルカノールアミン化合物、ピラゾール化合物、イミダゾール化合物、およびトリアゾール化合物からなる群より選択される少なくとも１種以上である請求項１から３のいずれかに記載の洗浄液。
【請求項５】
前記ジアミン化合物が、１，２−プロパンジアミン、１，３−プロパンジアミン、および１，４−ブタンジアミンからなる群より選択される少なくとも１種以上である請求項４に記載の洗浄液。
【請求項６】
前記アルカノールアミン化合物が、２−アミノエタノール、２−メチルアミノエタノール、１−アミノ−２−プロパノール、および１−アミノ−３−プロパノールからなる群より選択される少なくとも１種以上である請求項４に記載の洗浄液。
【請求項７】
前記ピラゾール化合物が、ピラゾール、および３，５−ジメチルピラゾールからなる群より選択される少なくとも１種以上である請求項４に記載の洗浄液。
【請求項８】
前記イミダゾール化合物が、１−メチルイミダゾール、１−ビニルイミダゾール、および５―メチルベンゾイミダゾールからなる群より選択される少なくとも１種以上である請求項４に記載の洗浄液。
【請求項９】
前記トリアゾール化合物が、１，２，４−トリアゾール、１，２，３−トリアゾール、および５−メチル−１Ｈ−ベンゾトリアゾールからなる群より選択される少なくとも１種以上である請求項４に記載の洗浄液。
【請求項１０】
前記アルカリ土類金属化合物が、カルシウム化合物、ストロンチウム化合物、およびバリウム化合物からなる群より選択される少なくとも１種以上である請求項１から９のいずれかに記載の洗浄液。
【請求項１１】
低誘電率膜（Ｌｏｗ−ｋ膜）と、（１）コバルトまたはコバルト合金を含む材料、あるいは（２）コバルトまたはコバルト合金およびタングステンを含む材料とを有する基板上に、ハードマスクパターンを形成し、次いでこのハードマスクパターンをマスクとして、前記低誘電率膜（Ｌｏｗ−ｋ膜）にドライエッチング処理を施した半導体素子を洗浄して、該半導体素子の表面のドライエッチング残渣を除去する洗浄方法であって、請求項１から１０のいずれかに記載の洗浄液を用いることを特徴とする、前記洗浄方法。
【発明の詳細な説明】
【技術分野】
【０００１】
本発明は半導体素子の製造工程において、少なくとも、低誘電率層間絶縁膜と、（１）コバルトまたはコバルト合金を含む材料、あるいは（２）コバルトまたはコバルト合金およびタングステンを含む材料とのダメージを抑制し、半導体素子の表面に存在するドライエッチング残渣を除去する洗浄液、およびこれを用いた半導体素子の洗浄方法に関する。
【背景技術】
【０００２】
高集積化された半導体素子の製造は、通常シリコンウェハなどの素子上に、導電用配線素材となる金属膜などの導電薄膜や、導電薄膜間の絶縁を行う目的の層間絶縁膜を形成した後、その表面にフォトレジストを均一に塗布して感光層を設け、これに選択的露光・現像処理を実施し所望のレジストパターンを作製する。次いでこのレジストパターンをマスクとして層間絶縁膜にドライエッチング処理を施すことにより該薄膜に所望のパターンを形成する。そして、レジストパターンおよびドライエッチング処理により発生した残渣物（以下、「ドライエッチング残渣」と称す）などを酸素プラズマによるアッシングを行い、その後、洗浄液などを用いて完全に除去するという一連の工程が一般的にとられている。【０００３】
近年、デザインルールの微細化が進み、信号伝送遅延が高速度演算処理の限界を支配するようになってきた。そのため、導電用配線素材がアルミニウムから電気抵抗のより低い銅へと移行し、層間絶縁膜はシリコン酸化膜から低誘電率膜（比誘電率が３より小さい膜。以下、「Ｌｏｗ−ｋ膜」と称す）への移行が進んでいる。しかし、配線の微細化が進行するに従い、配線を流れる電流密度が増大することにより銅のエレクトロマイグレーションが起こりやすくなる。そのため銅に代わる信頼性の高い配線材料としてコバルトを用いる技術や、銅のエレクトロマイグレーションを防止するキャップメタルとしてコバルト合金を導入する技術が報告されている。また、０．２μｍ以下のパターンでは、膜厚１μｍのレジストにおけるパターンのアスペクト比（レジスト膜厚をレジスト線幅で割った比）が大きくなりすぎ、パターンが倒壊するなどの問題が生じている。これを解決するために、実際に形成したいパターン膜とレジスト膜の間にチタンあるいはシリコンを含む膜（以下、「ハードマスク」と称す）を挿入し、一旦レジストパターンをハードマスクにドライエッチングで転写し、その後、このハードマスクをエッチングマスクとして、ドライエッチングにより実際に形成したい膜にパターンを転写するハードマスク法が使われることがある。この方法は、ハードマスクをエッチングするときのガスと実際に形成したい膜をエッチングするときのガスを変更することができ、ハードマスクをエッチングするときにレジストとの選択比がとれ、実際の膜をエッチングするときにはハードマスクとの選択比がとれるガスを選ぶことができるので、薄いレジストでパターンを形成できる利点がある。また、基板との接続を行うコンタクトプラグにはタングステンを含む材料が使用される。【０００４】
ドライエッチング残渣を酸素プラズマで除去する場合、Ｌｏｗ−ｋ膜、コバルトおよびコバルト合金、バリアメタル、およびバリア絶縁膜が酸素プラズマなどに曝されてダメージを受け、電気特性が著しく劣化するという問題が生じる。そのため、Ｌｏｗ−ｋ膜が使用される半導体素子の製造においては、Ｌｏｗ−ｋ膜、コバルトおよびコバルト合金、バリアメタル、およびバリア絶縁膜のダメージを抑制しつつ、酸素プラズマ工程と同程度にドライエッチング残渣を除去する方法が求められる。さらにコンタクトプラグが露出する層でも使用するために、タングステンを含む材料のダメージを抑制することも求められる場合がある。また、ハードマスクを用いる場合には、ハードマスクを含む材料に対するダメージも抑制しなければならない。【０００５】
特許文献１には、ベンゾトリアゾールなどを用いたコバルトの腐食防止方法が提案されている。しかし、この方法では、コバルトのダメージを満足できる程度に抑制することはできていない（比較例６、９を参照）。【０００６】
特許文献２には、５−アミノ−１Ｈ−テトラゾールと１−ヒドロキシベンゾトリアゾールの組み合わせを用いたコバルトの腐食防止方法が提案されている。しかしながら、この方法では、コバルトのダメージを満足できる程度に抑制することはできていない（比較例７、１０を参照）。【０００７】
特許文献３には、銅（II）イオンとベンゾトリアゾールなどを用い、コバルト上に腐食防止膜を形成するコバルトの腐食防止方法が提案されているが、この方法では、コバルトのダメージを満足できる程度に抑制することはできていない（比較例８、１１を参照）。【０００８】
特許文献４には、４−アミノ−１，２，４−トリアゾールやポリエチレンイミンを用いたタングステンの腐食防止方法が提案されている。しかしながら、この方法では、タングステンを含む材料のダメージを満足できる程度に抑制することはできていない（比較例６、７、８を参照）。【０００９】
特許文献５には、第４級アンモニウム塩やピリジニウム、ビピリジニウム、イミダゾリウム塩を用いたタングステンの腐食防止方法が提案されている。しかしながら、この方法では、タングステンを含む材料のダメージを満足できる程度に抑制することはできていない（比較例９、１０、１１を参照）。【００１０】
特許文献６には、リン酸と塩酸と第１〜第４級アミンとアミノ酸型界面活性剤と水を含む洗浄液による配線形成方法が提案されている。しかし、この洗浄液では残渣を満足できる程度に除去することができず、またコバルトのダメージを満足できる程度に抑制することができないため、本目的には使用できない（比較例１２を参照）。【００１１】
特許文献７には、酸化剤と第４級アンモニウム水酸化物とアルカノールアミンとアルカリ金属水酸化物と水を含む洗浄液による配線形成方法が提案されている。しかし、この洗浄液では、タングステンを含む材料のダメージを満足できる程度に抑制することができず、本目的には使用できない（比較例１３を参照）。【００１２】
特許文献８には、酸化剤とアミンと第４級アンモニウム水酸化物やアルカリ金属水酸化物と有機溶剤と界面活性剤と水を含む洗浄液による配線形成方法が提案されている。しかし、この洗浄液では、タングステンのダメージを満足できる程度に抑制することができず、本目的には使用できない（比較例１４を参照）。【００１３】
特許文献９には、フッ素化合物と金属腐食防止剤と不動態化剤と水を含む洗浄液による配線形成方法が提案されているが、この洗浄液では残渣を十分に除去することができず、またＬｏｗ−ｋ膜のダメージを満足できる程度に抑制することができないため、本目的には使用できない（比較例１５を参照）。
【先行技術文献】
【特許文献】
【００１４】
【特許文献１】特開２０１１−９１２４８号公報
【特許文献２】特開２０１２−１８２１５８号公報
【特許文献３】特開平６−８１１７７号公報
【特許文献４】特開２００１−０２６８９０号公報
【特許文献５】特開２００８−２８５５０８号公報
【特許文献６】特開２００３−３１６０２８号公報
【特許文献７】特開２００９−７５２８５号公報
【特許文献８】特開２００９−２３１３５４号公報
【特許文献９】特開２０１３−５３３６３１号公報
【発明の概要】
【発明が解決しようとする課題】
【００１５】
本発明の目的は、半導体素子の製造工程において、少なくとも、Ｌｏｗ−ｋ膜と、コバルトまたはコバルト合金を含む材料とのダメージを抑制し、被処理物の表面のドライエッチング残渣を除去する洗浄液、およびそれを用いた洗浄方法を提供することである。
更に、本発明の別の目的は、半導体素子の製造工程において、少なくとも、Ｌｏｗ−ｋ膜と、コバルトまたはコバルト合金およびタングステンを含む材料とのダメージを抑制し、被処理物の表面のドライエッチング残渣を除去する洗浄液、およびそれを用いた洗浄方法を提供することである。
【課題を解決するための手段】
【００１６】
本発明によれば、上記課題を解決することができる。即ち、本発明は以下のとおりである。
＜１＞  低誘電率膜（Ｌｏｗ−ｋ膜）と、（１）コバルトまたはコバルト合金を含む材料、あるいは（２）コバルトまたはコバルト合金およびタングステンを含む材料とを有する半導体素子の表面のドライエッチング残渣を除去する洗浄液であって、アルカリ金属化合物０．００１〜７質量％、過酸化物０．００５〜３５質量％、防食剤０．００５〜１０質量％、アルカリ土類金属化合物０．０００００１〜１質量％および水を含む、前記洗浄液である。
＜２＞  前記アルカリ金属化合物が、水酸化リチウム、硫酸リチウム、炭酸リチウム、炭酸水素リチウム、硝酸リチウム、フッ化リチウム、塩化リチウム、臭化リチウム、ヨウ化リチウム、酢酸リチウム、水酸化ナトリウム、硫酸ナトリウム、炭酸ナトリウム、炭酸水素ナトリウム、硝酸ナトリウム、フッ化ナトリウム、塩化ナトリウム、臭化ナトリウム、ヨウ化ナトリウム、酢酸ナトリウム、水酸化カリウム、硫酸カリウム、炭酸カリウム、炭酸水素カリウム、硝酸カリウム、フッ化カリウム、塩化カリウム、臭化カリウム、ヨウ化カリウム、酢酸カリウム、水酸化セシウム、硫酸セシウム、炭酸セシウム、炭酸水素セシウム、硝酸セシウム、フッ化セシウム、塩化セシウム、臭化セシウム、ヨウ化セシウム、および酢酸セシウムからなる群より選択される少なくとも１種以上である上記＜１＞に記載の洗浄液である。
＜３＞  前記過酸化物が、過酸化水素、過酸化尿素、メタクロロ過安息香酸、ｔｅｒｔ−ブチルヒドロペルオキシド、過酢酸、ジ−ｔｅｒｔ−ブチルペルオキシド、過酸化ベンゾイル、過酸化アセトン、メチルエチルケトンペルオキシド、ヘキサメチレントリペルオキシド、およびクメンヒドロペルオキシドからなる群より選択される少なくとも１種以上である上記＜１＞または＜２＞に記載の洗浄液である。
＜４＞  前記防食剤が、ジアミン化合物、アルカノールアミン化合物、ピラゾール化合物、イミダゾール化合物、およびトリアゾール化合物からなる群より選択される少なくとも１種以上である上記＜１＞から＜３＞のいずれかに記載の洗浄液である。
＜５＞  前記ジアミン化合物が、１，２−プロパンジアミン、１，３−プロパンジアミン、および１，４−ブタンジアミンからなる群より選択される少なくとも１種以上である上記＜４＞に記載の洗浄液である。
＜６＞  前記アルカノールアミン化合物が、２−アミノエタノール、２−メチルアミノエタノール、１−アミノ−２−プロパノール、および１−アミノ−３−プロパノールからなる群より選択される少なくとも１種以上である上記＜４＞に記載の洗浄液である。
＜７＞  前記ピラゾール化合物が、ピラゾール、および３，５−ジメチルピラゾールからなる群より選択される少なくとも１種以上である上記＜４＞に記載の洗浄液である。
＜８＞  前記イミダゾール化合物が、１−メチルイミダゾール、１−ビニルイミダゾール、および５―メチルベンゾイミダゾールからなる群より選択される少なくとも１種以上である上記＜４＞に記載の洗浄液である。
＜９＞  前記トリアゾール化合物が、１，２，４−トリアゾール、１，２，３−トリアゾール、および５−メチル−１Ｈ−ベンゾトリアゾールからなる群より選択される少なくとも１種以上である上記＜４＞に記載の洗浄液である。
＜１０＞  前記アルカリ土類金属化合物が、カルシウム化合物、ストロンチウム化合物、およびバリウム化合物からなる群より選択される少なくとも１種以上である上記＜１＞から＜９＞のいずれかに記載の洗浄液である。
＜１１＞  低誘電率膜（Ｌｏｗ−ｋ膜）と、（１）コバルトまたはコバルト合金を含む材料、あるいは（２）コバルトまたはコバルト合金およびタングステンを含む材料とを有する基板上に、ハードマスクパターンを形成し、次いでこのハードマスクパターンをマスクとして、前記低誘電率膜（Ｌｏｗ−ｋ膜）にドライエッチング処理を施した半導体素子を洗浄して、該半導体素子の表面のドライエッチング残渣を除去する洗浄方法であって、上記＜１＞から＜１０＞のいずれかに記載の洗浄液を用いることを特徴とする、前記洗浄方法である。
【発明の効果】
【００１７】
本発明の洗浄液、およびこれを用いた洗浄方法により、半導体素子の製造工程において、少なくとも、低誘電率層間絶縁膜と、（１）コバルトまたはコバルト合金を含む材料、あるいは（２）コバルトまたはコバルト合金およびタングステンを含む材料とのダメージを抑制し、被処理物の表面上のドライエッチング残渣を除去することが可能となり、高精度、高品質の半導体素子を歩留まりよく製造することができる。
【図面の簡単な説明】
【００１８】
【図１】ドライエッチング残渣除去前の半導体素子における、ハードマスクを含むコバルトキャップメタル構造を有する層の一例を示す概略断面図である。
【図２】ドライエッチング残渣除去前の半導体素子における、タングステンを含む材料を有する層の一例を示す概略断面図である。
【発明を実施するための形態】
【００１９】
本発明の洗浄液は、半導体素子を製造する洗浄工程において使用され、その際、ドライエッチング残渣を十分満足できる程度に洗浄・除去でき、且つ、少なくとも、Ｌｏｗ-ｋ膜と、（１）コバルトまたはコバルト合金を含む材料、あるいは（２）コバルトまたはコバルト合金およびタングステンを含む材料とのダメージを抑制することができる。本発明の洗浄液は、コバルトまたはコバルト合金を含む材料を有する半導体素子に対し使用することができるが、コバルトまたはコバルト合金およびタングステンを含む材料を有する半導体素子に対し使用することもできる。コバルトまたはコバルト合金とタングステンとの両方を有する場合、コバルトまたはコバルト合金とタングステンとは、一つの半導体素子を構成する同一の層に含まれている必要はなく、一つの半導体素子を構成する別々の層にそれぞれ含まれていればよい。本発明によれば、一つの洗浄液によって、コバルトまたはコバルト合金を含む層に対してはコバルトまたはコバルト合金を防食することができ、タングステンを含む別の層に対してはタングステンを防食することができるため、極めて利便性がよい。本発明の洗浄液が適用される半導体素子は、（１）コバルトまたはコバルト合金、あるいは（２）コバルトまたはコバルト合金およびタングステンチタンが含まれていればよく、これら以外の金属が含まれていてもよい。
【００２０】
本発明の洗浄液に含まれるアルカリ金属化合物としては、例えば、水酸化リチウム、硫酸リチウム、炭酸リチウム、炭酸水素リチウム、硝酸リチウム、フッ化リチウム、塩化リチウム、臭化リチウム、ヨウ化リチウム、酢酸リチウム、水酸化ナトリウム、硫酸ナトリウム、炭酸ナトリウム、炭酸水素ナトリウム、硝酸ナトリウム、フッ化ナトリウム、塩化ナトリウム、臭化ナトリウム、ヨウ化ナトリウム、酢酸ナトリウム、水酸化カリウム、硫酸カリウム、炭酸カリウム、炭酸水素カリウム、硝酸カリウム、フッ化カリウム、塩化カリウム、臭化カリウム、ヨウ化カリウム、酢酸カリウム、水酸化セシウム、硫酸セシウム、炭酸セシウム、炭酸水素セシウム、硝酸セシウム、フッ化セシウム、塩化セシウム、臭化セシウム、ヨウ化セシウム、および酢酸セシウムが挙げられる。
これらの中でも、水酸化リチウム、炭酸リチウム、水酸化ナトリウム、水酸化カリウム、硫酸カリウム、炭酸カリウム、炭酸水素カリウム、硝酸カリウム、フッ化カリウム、塩化カリウム、臭化カリウム、ヨウ化カリウム、酢酸カリウム、および炭酸セシウムがより好ましい。
これらのアルカリ金属は、単独または２種類以上を組み合わせて配合できる。
【００２１】
本発明の洗浄液に含まれるアルカリ金属化合物の濃度範囲は、０．００１〜７質量％であり、好ましくは０．００５〜５質量％であり、さらに好ましくは０．０１〜４．５質量％であり、特に好ましくは０．１〜３質量％である。上記範囲内だとドライエッチング残渣を効果的に除去することができる。濃度範囲が７質量％より大きい場合は、Ｌｏｗ−ｋ膜にダメージを与える懸念がある。
【００２２】
本発明の洗浄液に含まれる過酸化物は、（−Ｏ−Ｏ−）の構造を有する化合物である（Ｏは酸素原子）。過酸化物の具体例は、過酸化水素、過酸化尿素、メタクロロ過安息香酸、ｔｅｒｔ−ブチルヒドロペルオキシド、過酢酸、ジ−ｔｅｒｔ−ブチルペルオキシド、過酸化ベンゾイル、過酸化アセトン、メチルエチルケトンペルオキシド、ヘキサメチレントリペルオキシド、クメンヒドロペルオキシドなどであるが、これらに限定されるものではない。これらの中でも、過酸化水素、メタクロロ過安息香酸、およびｔｅｒｔ−ブチルヒドロペルオキシドがより好ましい。また、これらは単独または２種類以上を組み合わせて配合できる。
【００２３】
無機過酸化物は水と反応し、洗浄液中に過酸化水素を発生するので実質的に過酸化水素と同等である。そのため、洗浄液中に過酸化水素を発生させるために無機過酸化物を添加しても良い。無機過酸化物の具体例は、過酸化リチウム、過酸化カリウム、過酸化ナトリウム、過酸化ルビジウム、過酸化セシウム、過酸化ベリリウム、過酸化マグネシウム、過酸化カルシウム、過酸化ストロンチウム、過酸化バリウム、過酸化亜鉛、過酸化カドミウム、過酸化銅であるが、これらに限定されるものではない。
【００２４】
本発明の洗浄液に含まれる過酸化物の濃度範囲は、０．００５〜３５質量％であり、好ましくは０．０１〜３０質量％であり、さらに好ましくは０．１〜２５質量％であり、特に好ましくは０．５〜６質量％である。濃度範囲が０．００５質量％未満ではドライエッチング残渣を除去できない場合がある。一方、濃度範囲が３５質量％より大きい場合は、タングステンを含む材料やハードマスクにダメージを与える場合がある。
【００２５】
本発明の洗浄液に含まれる防食剤としては、例えば、１，２−プロパンジアミン、１，３−プロパンジアミン、１，４−ブタンジアミンなどのジアミン化合物；２−アミノエタノール、２−メチルアミノエタノール、１−アミノ−２−プロパノール、１−アミノ−３−プロパノールなどのアルカノールアミン化合物；ピラゾール、３，５−ジメチルピラゾールなどのピラゾール化合物；１−メチルイミダゾール、１−ビニルイミダゾール、５―メチルベンゾイミダゾールなどのイミダゾール化合物；１，２，４−トリアゾール、１，２，３−トリアゾール、４−アミノ−１,２,４−トリアゾール、５−メチル−１Ｈ−ベンゾトリアゾールなどのトリアゾール化合物が挙げられる。
これらの中でも、１，２−プロパンジアミン、１，４−ブタンジアミン、２−アミノエタノール、１−アミノ−２−プロパノール、ピラゾール、１−メチルイミダゾール、１，２，４−トリアゾール、および５−メチル−１Ｈ−ベンゾトリアゾールがより好ましい。
これらの防食剤は、単独または２種類以上を組み合わせて配合できる。
【００２６】
本発明の洗浄液に含まれる防食剤の濃度範囲は、０．００５〜１０質量％であり、好ましくは０．００８〜８質量％であり、さらに好ましくは０．０１〜５質量％であり、特に好ましくは０．０１〜３質量％である。上記範囲内だとコバルトのダメージを抑制することができる。
【００２７】
本発明の洗浄液に含まれるアルカリ土類金属化合物としては、カルシウム化合物、ストロンチウム化合物、およびバリウム化合物が挙げられる。これらカルシウム化合物、ストロンチウム化合物、およびバリウム化合物の具体例としては、水酸化カルシウム、硫酸カルシウム、亜硫酸カルシウム、炭酸カルシウム、炭酸水素カルシウム、硝酸カルシウム、フッ化カルシウム、塩化カルシウム、臭化カルシウム、ヨウ化カルシウム、酸化カルシウム、過酸化カルシウム、硫化カルシウム、酢酸カルシウム、水酸化ストロンチウム、硫酸ストロンチウム、亜硫酸ストロンチウム、炭酸ストロンチウム、炭酸水素ストロンチウム、硝酸ストロンチウム、フッ化ストロンチウム、塩化ストロンチウム、臭化ストロンチウム、ヨウ化ストロンチウム、酸化ストロンチウム、過酸化ストロンチウム、硫化ストロンチウム、酢酸ストロンチウム、水酸化バリウム、硫酸バリウム、亜硫酸バリウム、炭酸バリウム、炭酸水素バリウム、硝酸バリウム、フッ化バリウム、塩化バリウム、臭化バリウム、ヨウ化バリウム、酸化バリウム、過酸化バリウム、硫化バリウム、酢酸バリウムが挙げられるが、これらに限定されるものではない。
これらの中でも、水酸化カルシウム、炭酸ストロンチウム、水酸化バリウム、硝酸バリウム、硫酸バリウム、炭酸バリウム、炭酸水素バリウム、および塩化バリウムがより好ましく、水酸化バリウム、硝酸バリウム、および塩化バリウムが特に好ましい。
これらのアルカリ土類金属化合物は、単独または２種類以上を組み合わせて配合できる。
【００２８】
本発明の洗浄液に含まれるアルカリ土類金属化合物の濃度範囲は、０．０００００１〜１質量％であり、好ましくは０．０００００１〜０．５質量％であり、より好ましくは０．００００１〜０．１質量％であり、特に好ましくは０．０００７５〜０．０７５質量％である。上記範囲内だとドライエッチング残渣を効果的に除去することができる。濃度範囲が０．０００００１質量％未満ではタングステンにダメージを与える場合がある。
本発明者らは、洗浄液に含まれるアルカリ土類金属化合物が、タングステンを含む材料に対して防食効果を示すことを初めて見出した。そのメカニズムは明らかになっていないが、アルカリ土類金属化合物がタングステンの表面に吸着し、洗浄液に含まれる過酸化水素などの過酸化物やアルカリがタングステンを侵食するのを防いでいると考えられる。
【００２９】
本発明の洗浄液には、所望により本発明の目的を損なわない範囲で従来から半導体用洗浄液に使用されているアルカリ化合物を配合してもよい。例えば、第４級アンモニウム水酸化物、アンモニア、有機アミン、ルビジウム化合物、ベリリウム化合物、マグネシウム化合物などを添加することができる。ただし、使用できるアルカリはこれらに限定されるものではない。
【００３０】
本発明の洗浄液には、本発明の目的を損なわない範囲で従来から半導体用洗浄液に使用されている添加剤を配合してもよい。例えば、添加剤として、キレート剤、界面活性剤、消泡剤などが挙げられる。
【００３１】
本発明の洗浄液を使用する温度は１０〜８０℃、好ましくは２０〜７０℃の範囲であり、エッチングの条件や使用される半導体素子により適宜選択すればよい。本発明の洗浄方法は、必要に応じて超音波を併用することができる。
本発明の洗浄液を使用する時間は０．２〜６０分の範囲であり、エッチングの条件や使用される半導体素子により適宜選択すればよい。本発明の洗浄液を使用した後のリンス液としては、アルコールのような有機溶剤を使用することもできるが、水でリンスするだけでも十分である。
【００３２】
本発明の洗浄液が適用される半導体素子および表示素子は、シリコン、非晶質シリコン、ポリシリコン、ガラスなどの基板材料；酸化シリコン、窒化シリコン、炭化シリコン、およびこれらの誘導体などの絶縁材料；コバルト、コバルト合金、タングステン、チタン−タングステンなどの材料；ガリウム−砒素、ガリウム−リン、インジウム−リン、インジウム−ガリウム−砒素、インジウム−アルミニウム−砒素などの化合物半導体；クロム酸化物などの酸化物半導体などを含む。
【００３３】
一般的なＬｏｗ−ｋ膜として、ヒドロキシシルセスキオキサン（ＨＳＱ）系やメチルシルセスオキサン（ＭＳＱ）系のＯＣＤ（商品名、東京応化工業社製）、炭素ドープ酸化シリコン（ＳｉＯＣ）系のＢｌａｃｋ Ｄｉａｍｏｎｄ（商品名、Ａｐｐｌｉｅｄ Ｍａｔｅｒｉａｌｓ社製）、Ａｕｒｏｒａ（商品名、ＡＳＭ Ｉｎｔｅｒｎａｔｉｏｎａｌ社製）、Ｃｏｒａｌ（商品名、Ｎｏｖｅｌｌｕｓ Ｓｙｓｔｅｍｓ社製)、無機系のＯｒｉｏｎ（商品名、Ｔｒｉｋｏｎ Ｔｅｎｃｎｌｏｇｉｅｓ社製）が使用される。Ｌｏｗ−ｋ膜はこれらに限定されるものではない。
【００３４】
本発明の洗浄液が適用される半導体素子は、バリアメタル、バリア絶縁膜、及び／又はハードマスクを含んでいてもよい。
一般的なバリアメタルとして、タンタル、窒化タンタル、チタン、窒化チタン、ルテニウム、マンガン、マグネシウムならびにこれらの酸化物が使用される。バリアメタルはこれらに限定されるものではない。
【００３５】
一般的なバリア絶縁膜として、窒化シリコン、炭化シリコン、窒化炭化シリコンが使用される。バリア絶縁膜はこれらに限定されるものではない。
【００３６】
一般的なハードマスクとして、シリコン、チタン、アルミニウム、タンタル、またはこれらのいずれかの酸化物、窒化物または炭化物が使用される。
本発明の洗浄液が適用される半導体素子に含まれるハードマスクとしては、好ましくは１０原子％以上のチタンを含む材料である。そのチタンの原子組成百分率は、好ましくは１５原子％以上であり、より好ましくは２０原子％以上であり、さらに好ましくは２５原子％以上であり、特に好ましくは３０原子％以上である。チタン系の材料の具体例は、酸化チタン、窒化チタン、チタン、チタンシリサイドなどであり、好ましくは酸化チタン、窒化チタン、およびチタンである。これらの材料は２種類以上を積層して使用することもできる。ハードマスクはこれらに限定されるものではない。
本発明において、チタンの含有量は、Ｘ線光電子分光法（ＸＰＳ）のイオンスパッタ法により、対象となるチタンを含む材料のチタン原子の構成比を測定することにより調べることができる。チタンを含む材料の表面近傍は酸化されることで酸素原子の構成比が材料の内部よりも高くなる場合がある。そのため、チタンと酸素の原子の構成比が一定となるまで、イオンスパッタによりチタンを含む材料の表面をエッチングし、イオンスパッタにより露出したチタンを含む材料の内部のチタン原子の構成比を測定することができる。測定装置としては、完全自動ＸＰＳ分析装置Ｋ−Ａｌｐｈａ（サーモフィッシャーサイエンティフィック株式会社製）を用いることができる。
【００３７】
本発明の洗浄液が適用される半導体素子に含まれるタングステンを含む材料は、１０原子％以上のタングステンを含む材料であり、そのタングステンの原子組成百分率は、好ましくは１５原子％以上であり、より好ましくは２０原子％以上であり、さらに好ましくは２５原子％以上であり、特に好ましくは３０原子％以上である。タングステンを含む材料の具体例は、酸化タングステン、窒化タングステン、タングステン、タングステンシリサイドなどであり、好ましくは酸化タングステン、窒化タングステン、およびタングステンである。しかし、タングステンを含む材料は１０原子％以上のタングステンを含む材料であれば、これらに限定されるものではない。
本発明において、タングステンの含有量は、前述のようにＸＰＳのイオンスパッタ法により、対象となるタングステンを含む材料のタングステン原子の構成比を測定することにより調べることができる。測定装置としては、完全自動ＸＰＳ分析装置Ｋ−Ａｌｐｈａ（サーモフィッシャーサイエンティフィック株式会社製）を用いることができる。
【００３８】
本発明の洗浄液が適用される半導体素子に含まれるコバルト合金を含む材料の具体例としては、コバルトタングステンリン、コバルトタングステンボロン、コバルトクロム、コバルトクロムモリブデン、コバルト鉄、コバルトニオブジルコニウム、コバルトアルミニウム、コバルトニッケル、コバルトチタン、鉄ニッケルコバルト、コバルトパラジウムなどが挙げられるが、これらに限定されるものではない。
【実施例】
【００３９】
次に、実施例および比較例により本発明をさらに具体的に説明する。ただし、本発明はこれらの実施例により何ら制限されるものではない。【００４０】
ＳＥＭ観察
測定機器：株式会社日立ハイテクノロジーズ社製、超高分解能電界放出形走査電子顕微鏡ＳＵ９０００を用い、倍率１０万倍で観察した。
判定：
Ｉ. ドライエッチング残渣の除去状態
Ｅ：ドライエッチング残渣が完全に除去された。
Ｐ：ドライエッチング残渣の除去が不十分であった。
Ｅ判定を合格とした。
II. タングステンを含む材料のダメージ
Ｅ：洗浄前と比べてタングステンを含む材料に変化が見られなかった。
Ｇ：タングステンを含む材料の表面に少し荒れが見られた。
Ｐ：タングステンを含む材料に大きな穴が見られた。
ＥとＧ判定を合格とした。
III. コバルトのダメージ
Ｅ：洗浄前と比べてコバルトに変化が見られなかった。
Ｐ：洗浄前と比べてコバルトに変化が見られた。
Ｅ判定を合格とした。
IV. Ｌｏｗ−ｋ膜のダメージ
Ｅ：洗浄前と比べてＬｏｗ−ｋ膜に変化が見られなかった。
Ｇ：Ｌｏｗ−ｋ膜がわずかにくぼんでいた。
Ｐ：Ｌｏｗ−ｋ膜が大きくくぼんでいた。
ＥとＧ判定を合格とした。
Ｖ. ハードマスクのダメージ
Ｅ：洗浄前と比べてハードマスクに変化が見られなかった。
Ｐ：ハードマスクに剥がれまたは形状の変化が見られた。
Ｅ判定を合格とした。【００４１】
実施例１〜２７
試験には、図１および図２に示す層を有する半導体素子を使用した。ドライエッチング残渣１を除去するため、表１に記した洗浄液に表２に示した温度、時間で半導体素子を浸漬し、その後、超純水によるリンス、乾燥窒素ガス噴射による乾燥を行った。洗浄後の半導体素子をＳＥＭで観察することにより、ドライエッチング残渣１の除去状態と、タングステンを含む材料３、コバルト４、Ｌｏｗ−ｋ膜２、およびハードマスク６のダメージを判断した。試験に使用したハードマスク６は酸化チタンであり、３０原子％のチタンを含んでいた。また、試験に使用したタングステンを含む材料は酸化タングステンであり、４０原子％のタングステンを含んでいた。
なお、チタンとタングステンの含有量は、上述した通り、Ｘ線光電子分光法（ＸＰＳ）のイオンスパッタ法により測定した。いずれも測定装置としては、完全自動ＸＰＳ分析装置Ｋ−Ａｌｐｈａ（サーモフィッシャーサイエンティフィック株式会社製）を用いた。【００４２】
表２に示した本発明の洗浄液を適用した実施例１〜２７においては、タングステンを含む材料３、コバルト４、Ｌｏｗ−ｋ膜２、およびハードマスク６のダメージを防ぎながら、ドライエッチング残渣１を完全に除去していることがわかる。また、いずれの実施例においても、バリアメタル７およびバリア絶縁膜５にはダメージが見られなかった。【００４３】
比較例１（アルカリ金属化合物なし）
過酸化水素６質量%、１，２，４−トリアゾール１質量％、硝酸バリウム０．００１質量％、および水９２．９９９質量％を含む洗浄液（表３、洗浄液２Ａ）で図１および図２に示す層を有する半導体素子を洗浄し、洗浄条件と評価結果を表４に示した。ドライエッチング残渣１は除去できなかった。Ｌｏｗ−ｋ膜２、ハードマスク６およびタングステンを含む材料３のダメージは防いだものの、コバルト４にダメージが見られた。よって、２Ａの洗浄液は、本発明の対象である半導体素子の製造工程において、少なくとも、Ｌｏｗ−ｋ膜と、コバルトまたはコバルト合金を含む材料とのダメージを抑制し、被処理物の表面のドライエッチング残渣を除去する目的には使用できないことがわかる。【００４４】
比較例２（過酸化物なし）
水酸化カリウム０．６質量％、１，２，４−トリアゾール１質量％、硝酸バリウム０．００１質量％、および水９８．３９９質量％を含む洗浄液（表３、洗浄液２Ｂ）で図１および図２に示す層を有する半導体素子を洗浄し、表４に洗浄条件と評価結果を示した。ドライエッチング残渣１は除去できなかった。Ｌｏｗ−ｋ膜２、ハードマスク６およびタングステンを含む材料３のダメージは防いだものの、コバルト４にダメージが見られた。よって、２Ｂの洗浄液は、本発明の対象である半導体素子の製造工程において、少なくとも、Ｌｏｗ−ｋ膜と、コバルトまたはコバルト合金を含む材料とのダメージを抑制し、被処理物の表面のドライエッチング残渣を除去する目的には使用できないことがわかる。【００４５】
比較例３（防食剤なし）
水酸化カリウム０．６質量％、過酸化水素６質量％、硝酸バリウム０．００１質量％、および水９３．３９９質量％を含む洗浄液（表３、洗浄液２Ｃ）で図１および図２に示す層を有する半導体素子を洗浄し、表４に洗浄条件と評価結果を示した。ドライエッチング残渣１は除去でき、またＬｏｗ−ｋ膜２、ハードマスク６およびタングステンを含む材料３のダメージは防いだ。しかし、コバルト４にダメージが見られた。よって、２Ｃの洗浄液は、本発明の対象である半導体素子の製造工程において、少なくとも、Ｌｏｗ−ｋ膜と、コバルトまたはコバルト合金を含む材料とのダメージを抑制し、被処理物の表面のドライエッチング残渣を除去する目的には使用できないことがわかる。【００４６】
比較例４（アルカリ土類金属化合物なし）
水酸化カリウム０．６質量％、過酸化水素６質量%、１，２，４−トリアゾール１質量％、および水９２．４質量％を含む洗浄液（表３、洗浄液２Ｄ）で図１および図２に示す層を有する半導体素子を洗浄し、表４に洗浄条件と評価結果を示した。ドライエッチング残渣１は除去でき、またＬｏｗ−ｋ膜２とコバルト４のダメージは防いだ。しかし、タングステンを含む材料３とハードマスク６にダメージが見られた。よって、２Ｄの洗浄液は、本発明の対象である半導体素子の製造工程において、少なくとも、Ｌｏｗ−ｋ膜と、コバルト（またはコバルト合金）およびタングステンを含む材料とのダメージを抑制し、被処理物の表面のドライエッチング残渣を除去する目的には使用できないことがわかる。【００４７】
比較例５（アルカリ土類金属化合物なし）
水酸化カリウム０．０１質量％、過酸化水素０．０１質量％、１，２，４−トリアゾール１質量％、および水９８．９８質量％を含む洗浄液（表３、洗浄液２Ｅ）で図１および図２に示す層を有する半導体素子を洗浄し、表４に洗浄条件と評価結果を示した。ドライエッチング残渣１は除去でき、Ｌｏｗ−ｋ膜２およびコバルト４のダメージは防いだ。しかし、タングステンを含む材料３およびハードマスク６にダメージが見られた。よって、２Ｅの洗浄液は、本発明の対象である半導体素子の製造工程において、少なくとも、Ｌｏｗ−ｋ膜と、コバルト（またはコバルト合金）およびタングステンを含む材料とのダメージを抑制し、被処理物の表面のドライエッチング残渣を除去する目的には使用できないことがわかる。【００４８】
比較例６（特許文献１、４に記載の発明）
水酸化カリウム０．６質量％、過酸化水素６質量％、ベンゾトリアゾール０．１質量％、ポリエチレンイミン（分子量１８００）０．０１質量%、および水９３．２９質量％を含む洗浄液（表３、洗浄液２Ｆ）で図１および図２に示す層を有する半導体素子を洗浄し、表４に洗浄条件と評価結果を示した。ドライエッチング残渣１は除去でき、Ｌｏｗ−ｋ膜２のダメージは防いだ。しかし、タングステンを含む材料３、コバルト４およびハードマスク６にダメージが見られた。よって、２Ｆの洗浄液は、本発明の対象である半導体素子の製造工程において、少なくとも、Ｌｏｗ−ｋ膜と、コバルト（またはコバルト合金）およびタングステンを含む材料とのダメージを抑制し、被処理物の表面のドライエッチング残渣を除去する目的には使用できないことがわかる。【００４９】
比較例７（特許文献２、４に記載の発明）
水酸化カリウム０．６質量％、過酸化水素６質量％、５−アミノ−１Ｈ−テトラゾール０．１質量％、１−ヒドロキシベンゾトリアゾール０．１質量％、４−アミノ−１,２,４−トリアゾール０．０１質量％、および水９３．１９質量％を含む洗浄液（表３、洗浄液２Ｇ）で図１および図２に示す層を有する半導体素子を洗浄し、表４に洗浄条件と評価結果を示した。ドライエッチング残渣１は除去でき、Ｌｏｗ−ｋ膜２のダメージは防いだ。しかし、タングステンを含む材料３、コバルト４およびハードマスク６にダメージが見られた。よって、２Ｇの洗浄液は、本発明の対象である半導体素子の製造工程において、少なくとも、Ｌｏｗ−ｋ膜と、コバルト（またはコバルト合金）およびタングステンを含む材料とのダメージを抑制し、被処理物の表面のドライエッチング残渣を除去する目的には使用できないことがわかる。【００５０】
比較例８（特許文献３、４に記載の発明）
水酸化カリウム０．６質量％、過酸化水素６質量％、ベンゾトリアゾール０．１０２質量％、硫酸銅５水和物０．１２５質量％、４−アミノ−１,２,４−トリアゾール０．０１質量％、および水９３．１６３質量％を含む洗浄液（表３、洗浄液２Ｈ）で図１および図２に示す層を有する半導体素子を洗浄し、表４に洗浄条件と評価結果を示した。ドライエッチング残渣１は除去でき、Ｌｏｗ−ｋ膜２のダメージは防いだ。しかし、タングステンを含む材料３、コバルト４およびハードマスク６にダメージが見られた。よって、２Ｈの洗浄液は、本発明の対象である半導体素子の製造工程において、少なくとも、Ｌｏｗ−ｋ膜と、コバルト（またはコバルト合金）およびタングステンを含む材料とのダメージを抑制し、被処理物の表面のドライエッチング残渣を除去する目的には使用できないことがわかる。【００５１】
比較例９（特許文献１、５に記載の発明）
水酸化カリウム０．６質量％、過酸化水素６質量％、ベンゾトリアゾール０．１質量％、エソカードＯ／１２［オレイルビス（２−ヒドロキシエチル）メチルアンモニウム−ビス（トリフルオロメタンスルホニル）イミド］（ライオン株式会社製）０．００１質量％、および水９３．２９９質量％を含む洗浄液（表３、洗浄液２Ｉ）で図１および図２に示す層を有する半導体素子を洗浄し、表４に洗浄条件と評価結果を示した。ドライエッチング残渣１は除去でき、Ｌｏｗ−ｋ膜２のダメージは防いだ。しかし、タングステンを含む材料３、コバルト４およびハードマスク６にダメージが見られた。よって、２Ｉの洗浄液は、本発明の対象である半導体素子の製造工程において、少なくとも、Ｌｏｗ−ｋ膜と、コバルト（またはコバルト合金）およびタングステンを含む材料とのダメージを抑制し、被処理物の表面のドライエッチング残渣を除去する目的には使用できないことがわかる。【００５２】
比較例１０（特許文献２、５に記載の発明）
水酸化カリウム０．６質量％、過酸化水素６質量％、５−アミノ−１Ｈ−テトラゾール０．１質量％、１−ヒドロキシベンゾトリアゾール０．１質量％、エソカードＯ／１２［オレイルビス（２−ヒドロキシエチル）メチルアンモニウム−ビス（トリフルオロメタンスルホニル）イミド］（ライオン株式会社製）０．００１質量％、および水９３．１９９質量％を含む洗浄液（表３、洗浄液２Ｊ）で図１および図２に示す層を有する半導体素子を洗浄し、表４に洗浄条件と評価結果を示した。ドライエッチング残渣１は除去でき、Ｌｏｗ−ｋ膜２のダメージは防いだ。しかし、タングステンを含む材料３、コバルト４およびハードマスク６にダメージが見られた。よって、２Ｊの洗浄液は、本発明の対象である半導体素子の製造工程において、少なくとも、Ｌｏｗ−ｋ膜と、コバルト（またはコバルト合金）およびタングステンを含む材料とのダメージを抑制し、被処理物の表面のドライエッチング残渣を除去する目的には使用できないことがわかる。【００５３】
比較例１１（特許文献３、５に記載の発明）
水酸化カリウム０．６質量％、過酸化水素６質量％、ベンゾトリアゾール０．１０２質量％、硫酸銅５水和物０．１２５質量％、エソカードＯ／１２［オレイルビス（２−ヒドロキシエチル）メチルアンモニウム−ビス（トリフルオロメタンスルホニル）イミド］（ライオン株式会社製）０．００１質量％、および水９３．１７２質量％を含む洗浄液（表３、洗浄液２Ｋ）で図１および図２に示す層を有する半導体素子を洗浄し、表４に洗浄条件と評価結果を示した。ドライエッチング残渣１は除去でき、Ｌｏｗ−ｋ膜２のダメージは防いだ。しかし、タングステンを含む材料３、コバルト４およびハードマスク６にダメージが見られた。よって、２Ｋの洗浄液は、本発明の対象である半導体素子の製造工程において、少なくとも、Ｌｏｗ−ｋ膜と、コバルト（またはコバルト合金）およびタングステンを含む材料とのダメージを抑制し、被処理物の表面のドライエッチング残渣を除去する目的には使用できないことがわかる。【００５４】
比較例１２（特許文献６に記載の発明）
リン酸１．３５質量％、塩酸１質量％、水酸化テトラメチルアンモニウム５質量％、ラウリルジアミノエチルグリシンナトリウム０．０１質量％、および水９２．６４質量％を含む洗浄液（表３、洗浄液２Ｌ）で図１および図２に示す層を有する半導体素子を洗浄し、表４に洗浄条件と評価結果を示した。ドライエッチング残渣１は除去できなかった。Ｌｏｗ−ｋ膜２、ハードマスク６およびタングステンを含む材料３のダメージは防いだものの、コバルト４にダメージが見られた。よって、２Ｌの洗浄液は、本発明の対象である半導体素子の製造工程において、少なくとも、Ｌｏｗ−ｋ膜と、コバルトまたはコバルト合金を含む材料とのダメージを抑制し、被処理物の表面のドライエッチング残渣を除去する目的には使用できないことがわかる。【００５５】
比較例１３（特許文献７に記載の発明）
水酸化テトラメチルアンモニウム１２質量％、過酸化水素５質量％、水酸化カリウム２質量％、トリエタノールアミン３５質量％、および水４６質量％を含む洗浄液（表３、洗浄液２Ｍ）で図１および図２に示す層を有する半導体素子を洗浄し、表４に洗浄条件と評価結果を示した。ドライエッチング残渣１は除去できなかった。Ｌｏｗ−ｋ膜２、ハードマスク６およびコバルト４のダメージは防いだものの、タングステンを含む材料３にダメージが見られた。よって、２Ｍの洗浄液は、本発明の対象である半導体素子の製造工程において、少なくとも、Ｌｏｗ−ｋ膜と、コバルト（またはコバルト合金）およびタングステンを含む材料とのダメージを抑制し、被処理物の表面のドライエッチング残渣を除去する目的には使用できないことがわかる。【００５６】
比較例１４（特許文献８に記載の発明）
水酸化カリウム２．６質量％、過酸化水素０．９質量％、オルト過ヨウ素酸２質量％、エチレンジアミン０．０３質量％、ジエチレントリアミン０．０１質量％、サーフィノール４６５［２，４，７，９−テトラメチル−５−デシン−４,７−ジオールに６５ｍｏｌ％のエチレンオキシドが付加した組成物］（エアープロダクツジャパン株式会社製）０．０２質量％、セチルトリメチルアンモニウムクロリド０．０２質量％、Ｎ−メチルピロリドン１０質量％、および水８４．４２質量％を含む洗浄液（表３、洗浄液２Ｎ）で図１および図２に示す層を有する半導体素子を洗浄し、表４に洗浄条件と評価結果を示した。Ｌｏｗ−ｋ膜２、ハードマスク６およびコバルト４のダメージは防いだものの、ドライエッチング残渣１は除去できず、タングステンを含む材料３にダメージが見られた。よって、２Ｎの洗浄液は、本発明の対象である半導体素子の製造工程において、少なくとも、Ｌｏｗ−ｋ膜と、コバルト（またはコバルト合金）およびタングステンを含む材料とのダメージを抑制し、被処理物表面のドライエッチング残渣を除去する目的には使用できないことがわかる。【００５７】
比較例１５（特許文献９に記載の発明）
ベンゾトリアゾール０．１質量％、１，２，４−トリアゾール０．１質量％、フッ化アンモニウム５質量％、ホウ酸１質量％、および水９３．８質量％を含む洗浄液（表３、洗浄液２Ｏ）で図１および図２に示す層を有する半導体素子を洗浄し、表４に洗浄条件と評価結果を示した。ハードマスク６、タングステンを含む材料３およびコバルト４のダメージは防いだものの、ドライエッチング残渣１は除去できず、Ｌｏｗ−ｋ膜２にダメージが見られた。よって、２Ｏの洗浄液は、本発明の対象である半導体素子の製造工程において、少なくとも、Ｌｏｗ−ｋ膜と、コバルト（またはコバルト合金）およびタングステンを含む材料とのダメージを抑制し、被処理物の表面のドライエッチング残渣を除去する目的には使用できないことがわかる。【００５８】
比較例１６
水酸化カリウム１．２質量％、水酸化テトラメチルアンモニウム１６．５質量％、グリセリン３０質量％、過酸化水素０．００９質量％、および水 ５２．２９１質量％を含む洗浄液（表３、洗浄液２Ｐ）で図１および図２に示す層を有する半導体素子を洗浄し、表４に洗浄条件と評価結果を示した。ハードマスク６、タングステンを含む材料３およびコバルト４のダメージは防いだものの、ドライエッチング残渣１は除去できず、Ｌｏｗ−ｋ膜２にダメージが見られた。よって、２Ｐの洗浄液は、本発明の対象である半導体素子の製造工程において、少なくとも、Ｌｏｗ−ｋ膜と、コバルト（またはコバルト合金）およびタングステンを含む材料とのダメージを抑制し、被処理物の表面のドライエッチング残渣を除去する目的には使用できないことがわかる。【００５９】
【表１】
0006555274.tif 000002
ＫＯＨ：水酸化カリウム
Ｋ２ＣＯ３：炭酸カリウム
ＫＮＯ３：硝酸カリウム
Ｌｉ２ＣＯ３：炭酸リチウム
ＬｉＯＨ：水酸化リチウム
ＮａＯＨ：水酸化ナトリウム
Ｃｓ２ＣＯ３：炭酸セシウム
ｍＣＰＢＡ：メタクロロ過安息香酸
ＴＢＨＰ：ｔｅｒｔ−ブチルヒドロペルオキシド 
１，２，４−ＴＡＺ：１、２、４−トリアゾール
Ｂａ（ＮＯ３）２：硝酸バリウム
Ｃａ（ＯＨ）２：水酸化カルシウム
ＳｒＣＯ３：炭酸ストロンチウム
ＢａＳＯ４：硫酸バリウム【００６０】
【表２】
0006555274.tif 000003
除去状態Ｉ：ドライエッチング残渣１の除去状態
ダメージII：タングステンを含む材料３のダメージ
ダメージIII：コバルト４のダメージ
ダメージIV：Ｌｏｗ−ｋ膜２のダメージ
ダメージＶ：ハードマスク６のダメージ【００６１】
【表３】
0006555274.tif 000004
0006555274.tif 000005
エソカードＯ／１２；［オレイルビス（２−ヒドロキシエチル）メチルアンモニウム−ビス)トリフルオロメタンスルホニル）イミド］(ライオン株式会社製)
サーフィノール４６５；［２，４，７，９−テトラメチル−５−デシン−４,７−ジオールに６５ｍｏｌ％のエチレンオキシドが付加した組成物］（エアープロダクツジャパン株式会社製）【００６２】
【表４】
0006555274.tif 000006
除去状態Ｉ：ドライエッチング残渣１の除去状態
ダメージII：タングステンを含む材料３のダメージ
ダメージIII：コバルト４のダメージ
ダメージIV：Ｌｏｗ−ｋ膜２のダメージ
ダメージＶ：ハードマスク６のダメージ
【産業上の利用可能性】
【００６３】
本発明の洗浄液および洗浄方法により、半導体素子の製造工程において、少なくとも、Ｌｏｗ−ｋ膜と、（１）コバルトまたはコバルト合金を含む材料、あるいは（２）コバルトまたはコバルト合金およびタングステンを含む材料とのダメージを抑制し、被処理物の表面のドライエッチング残渣を除去することが可能となり、高精度、高品質の半導体素子を歩留まりよく製造することができ、産業上有用である。
【符号の説明】
【００６４】
１：ドライエッチング残渣
２：Ｌｏｗ−ｋ膜
３：タングステンを含む材料
４：コバルト
５：バリア絶縁膜
６：ハードマスク
７：バリアメタル
８：銅
【図１】
0006555274.tif 000007
【図２】
0006555274.tif 000008